(57)【要約】【課題】耐久性に優れた被覆工具を提供することである。【解決手段】一態様に基づく被覆工具は、基体と、基体の上に位置する被覆層と、を備えている。被覆層は、アルミニウム及びチタンを含有するＡｌＴｉ層と、アルミニウム及びクロムを含有するＡｌＣｒ層と、をそれぞれ複数有し、ＡｌＴｉ層及びＡｌＣｒ層が交互に位置している。そして、被覆層は、基体から離れるほどにＡｌＴｉ層の厚みが薄い第１領域と、第１領域よりも基体から離れて位置しており、ＡｌＴｉ層の厚みが一定である第２領域と、を更に有している。【選択図】図４
2020124748.tif 000002
【特許請求の範囲】
【請求項１】
基体と、該基体の上に位置する被覆層と、を備え、
該被覆層は、アルミニウム及びチタンを含有するＡｌＴｉ層と、アルミニウム及びクロムを含有するＡｌＣｒ層と、をそれぞれ複数有し、前記ＡｌＴｉ層及び前記ＡｌＣｒ層が交互に位置し、
前記被覆層は、
前記基体から離れるほどに前記ＡｌＴｉ層の厚みが薄い第１領域と、
該第１領域よりも前記基体から離れて位置しており、前記ＡｌＴｉ層の厚みが一定である第２領域と、を更に有していることを特徴とする被覆工具。
【請求項２】
前記第１領域における複数の前記ＡｌＴｉ層の厚みの減少は、単調減少であることを特徴とする請求項１に記載の被覆工具。
【請求項３】
前記第２領域における複数の前記ＡｌＴｉ層のそれぞれの厚みは、前記第１領域における最も前記基体から離れて位置する前記ＡｌＴｉ層の厚み以下であることを特徴とする請求項１又は２に記載の被覆工具。
【請求項４】
前記被覆層は、前記第１領域よりも前記基体の近くに位置する第３領域を更に有しており、
該第３領域における前記ＡｌＴｉ層の厚みは、前記第１領域における最も前記基体から離れて位置する前記ＡｌＴｉ層の厚みよりも薄いことを特徴とする請求項１〜３のいずれか１つに記載の被覆工具。
【請求項５】
複数の前記ＡｌＣｒ層のそれぞれの厚みは、一定であることを特徴とする請求項１〜４のいずれか１つに記載の被覆工具。
【請求項６】
先端側にポケットを有するホルダと、
前記ポケットに位置する請求項１〜５のいずれか１つに記載の被覆工具と、を備えた切削工具。
【発明の詳細な説明】
【技術分野】
【０００１】
本開示は、切削加工において用いられる被覆工具に関する。
【背景技術】
【０００２】
旋削加工及び転削加工のような切削加工に用いられる被覆工具としては、例えば特許文献１に記載の表面被覆切削工具（被覆工具）が知られている。特許文献１に記載の被覆工具は、工具基体と、（Ｔｉ1-zＡｌz）Ｎで表わされるＡ層及び（Ｃｒ1-x-yＡｌxＭy）Ｎで表わされるＢ層が工具基体の表面において交互に積層されてなる硬質被覆層とを備えている。そして、Ａ層及びＢ層のそれぞれの厚みは、一定である。
【０００３】
また、特許文献２には、耐摩耗性被膜を備え、基材を含んでなる切削工具（被覆工具）が記載されている。特許文献２に記載の被覆工具では、被膜が、非繰り返し形態の交互の層の層状多層構造を含んでなり、被膜中で、個々の層の厚さのシーケンスが繰り返し周期を持たず、多層構造全体にわたって基本的に不規則である。
【０００４】
特許文献３には、基材と、基材の表面を被覆する被膜とを備える表面被覆切削工具（被覆工具）が記載されている。特許文献３に記載の被覆工具では、被膜が、Ａ層と、Ａ層と組成の異なるＢ層とが基材側から表面側に向かって交互に積層された超多層構造層を含む。超多層構造層は、厚さＡXを有するＡ層及び厚さＢXを有するＢ層が交互に積層されるＸ領域と、厚さＡYを有するＡ層及び厚さＢYを有するＢ層が交互に積層されるＹ領域とが、基材側から表面側に向かって交互に繰り返される構成を有している。そして、厚さＡXは厚さＡYよりも大きく、厚さＢXは厚さＢYよりも小さい。
【先行技術文献】
【特許文献】
【０００５】
【特許文献１】特開２０１７−０４２９０６号公報
【特許文献２】特開２００８−１６２００９号公報
【特許文献３】国際公開第２０１８／１００８４９号
【発明の概要】
【発明が解決しようとする課題】
【０００６】
本開示の課題の１つは、耐久性に優れた被覆工具を提供することである。
【課題を解決するための手段】
【０００７】
一態様に基づく被覆工具は、基体と、該基体の上に位置する被覆層と、を備えている。該被覆層は、アルミニウム及びチタンを含有するＡｌＴｉ層と、アルミニウム及びクロムを含有するＡｌＣｒ層と、をそれぞれ複数有し、前記ＡｌＴｉ層及び前記ＡｌＣｒ層が交互に位置している。そして、前記被覆層は、前記基体から離れるほどに前記ＡｌＴｉ層の厚みが薄い第１領域と、該第１領域よりも前記基体から離れて位置しており、前記ＡｌＴｉ層の厚みが一定である第２領域と、を更に有している。
【発明の効果】
【０００８】
上記態様の被覆工具によれば、耐久性に優れることから、長期に渡り安定した切削加工を行うことができる。
【図面の簡単な説明】
【０００９】
【図１】実施形態の被覆工具を示す斜視図である。
【図２】図１に示す被覆工具におけるＡ−Ａ断面の断面図である。
【図３】図２に示す領域Ｂ１における拡大図である。
【図４】図２に示す領域Ｂ１における拡大図である。
【図５】実施形態の切削工具を示す平面図である。
【図６】図５に示す領域Ｂ２における拡大図である。
【発明を実施するための形態】
【００１０】
＜被覆工具＞
以下、実施形態の被覆工具について、図面を用いて詳細に説明する。但し、以下で参照する各図は、説明の便宜上、実施形態を説明する上で必要な主要部材のみを簡略化して示したものである。したがって、被覆工具は、参照する各図に示されていない任意の構成部材を備え得る。また、各図中の部材の寸法は、実際の構成部材の寸法及び各部材の寸法比率などを忠実に表したものではない。これらの点は、後述する切削工具においても同様である。
【００１１】
図１に示す一例における被覆工具１は、四角板形状であって、四角形の第１面３（図１における上面）と、第２面５（図１における側面）と、第１面３及び第２面５が交わる稜線の少なくとも一部に位置する切刃７と、を有している。また、図１に示す一例における被覆工具１は、四角形の第３面８（図１における下面）を更に有している。
【００１２】
図１に示す一例における被覆工具１においては、第１面３の外周の全体が切刃７であってもよいが、被覆工具１はこのような構成に限定されない。例えば、四角形の第１面３における一辺のみ、若しくは、部分的に切刃７を有していてもよい。
【００１３】
第１面３は、少なくとも一部にすくい面領域３ａを有していてもよい。図１に示す一例においては、第１面３における切刃７に沿った領域がすくい面領域３ａである。第２面５は、少なくとも一部に逃げ面領域５ａを有していてもよい。図１に示す一例においては、第２面５における切刃７に沿った領域が逃げ面領域５ａである。そのため、図１に示す一例においては、すくい面領域３ａ及び逃げ面領域５ａが交わる部分に切刃７が位置していると言い換えてもよい。
【００１４】
図１では、第１面３におけるすくい面領域３ａ及びそれ以外の領域の境界と、第２面５における逃げ面領域５ａ及びそれ以外の領域の境界とを一点鎖線で示している。図１においては、第１面３及び第２面５が交わる稜線の全てが切刃７である例が示されているため、第１面３において切刃７に沿った環状の一点鎖線が示されている。
【００１５】
被覆工具１の大きさは特に限定されない。図１に示す一例においては、第１面３の一辺の長さが３〜２０ｍｍ程度に設定できる。また、第１面３から第１面３の反対側に位置する第３面８までの高さは５〜２０ｍｍ程度に設定できる。
【００１６】
図１及び図２に示す一例のように、被覆工具１は、四角板形状の基体９と、この基体９の表面を被覆する被覆層１１と、を備えている。被覆層１１は、基体９の表面の全体を覆っていてもよく、また、一部のみを覆っていてもよい。被覆層１１が基体９の一部のみを被覆しているときには、被覆層１１は、基体９の上の少なくとも一部に位置しているとも言うことができる。
【００１７】
図１に示す一例における被覆層１１は、少なくとも、第１面３における切刃７に沿ったすくい面領域３ａ及び第２面５における切刃７に沿った逃げ面領域５ａに存在している。図１においては、すくい面領域３ａを含む第１面３の全体、及び、逃げ面領域５ａを含む第２面５の全体に被覆層１１が存在する例が示されている。被覆層１１の厚みは、例えば、０．１〜１０μｍ程度に設定できる。なお、被覆層１１の全体としての厚みは、一定であってもよく、また、場所によって異なっていてもよい。
【００１８】
図３に示す一例においては、被覆層１１は、アルミニウム（Ａｌ）及びチタン（Ｔｉ）を含有するＡｌＴｉ層１３と、アルミニウム及びクロム（Ｃｒ）を含有するＡｌＣｒ層１５と、をそれぞれ複数有している。図３に示す一例における被覆層１１では、複数のＡｌＴｉ層１３及び複数のＡｌＣｒ層１５が交互に位置している。言い換えれば、図３に示す一例における被覆層１１は、複数のＡｌＴｉ層１３及び複数のＡｌＣｒ層１５が交互に積層された構成となっている。被覆層１１の積層構造は、走査型電子顕微鏡（ＳＥＭ：Scanning Electron Microscopy）又は透過型電子顕微鏡（ＴＥＭ：Transmission Electron Microscopy）などを用いた断面測定によって評価することが可能である。
【００１９】
ＡｌＴｉ層１３は、アルミニウム及びチタンのみによって構成されていてもよいが、アルミニウム及びチタンに加えて、Ｓｉ、Ｎｂ、Ｈｆ、Ｖ、Ｔａ、Ｍｏ、Ｚｒ、Ｃｒ及びＷなどの金属成分を含有していてもよい。但し、ＡｌＴｉ層１３では、上記の金属成分と比較してアルミニウム及びチタンのそれぞれの含有比率の合計が高い。すなわち、上記の金属成分と比較してアルミニウム及びチタンのそれぞれの含有比率の合計が高いことから、ＡｌＴｉ層１３は、アルミニウム及びチタンを主成分として含有している。アルミニウムの含有比率は、例えば、４０〜７０％に設定できる。また、チタンの含有比率は、例えば、２５〜５５％に設定できる。なお、上記における「含有比率」とは、原子比での含有比率を示している。
【００２０】
複数のＡｌＴｉ層１３のそれぞれにおいて、アルミニウムの含有比率がチタンの含有比率よりも高くてもよく、また、複数のＡｌＴｉ層１３のそれぞれにおいて、チタンの含有比率がアルミニウムの含有比率よりも高くてもよい。
【００２１】
また、ＡｌＴｉ層１３は、アルミニウム及びチタンを含む金属成分のみによって構成されていてもよいが、アルミニウム及びチタンは、単独又はいずれをも含む、窒化物、炭化物又は炭窒化物であってもよい。
【００２２】
ＡｌＣｒ層１５は、アルミニウム及びクロムのみによって構成されていてもよいが、アルミニウム及びクロムに加えて、Ｎｂ、Ｈｆ、Ｖ、Ｔａ、Ｍｏ、Ｚｒ、Ｔｉ及びＷなどの金属成分を含有していてもよい。但し、ＡｌＣｒ層１５では、上記の金属成分と比較してアルミニウム及びクロムのそれぞれの含有比率の合計が高い。すなわち、上記の金属成分と比較してアルミニウム及びクロムのそれぞれの含有比率の合計が高いことから、ＡｌＣｒ層１５は、アルミニウム及びクロムを主成分として含有している。アルミニウムの含有比率は、例えば、２０〜６０％に設定できる。また、クロムの含有比率は、例えば、４０〜８０％に設定できる。
【００２３】
複数のＡｌＣｒ層１５のそれぞれにおいて、アルミニウムの含有比率がクロムの含有比率よりも高くてもよく、また、複数のＡｌＣｒ層１５のそれぞれにおいて、クロムの含有比率がアルミニウムの含有比率よりも高くてもよい。
【００２４】
ＡｌＣｒ層１５は、アルミニウム及びクロムを含む金属成分のみによって構成されていてもよいが、アルミニウム及びクロムは、単独又はいずれをも含む、窒化物、炭化物又は炭窒化物であってもよい。
【００２５】
ＡｌＴｉ層１３及びＡｌＣｒ層１５の組成は、例えば、エネルギー分散型Ｘ線分光分析法（ＥＤＳ）又はＸ線光電子分光分析法（ＸＰＳ）などによって測定することが可能である。
【００２６】
図３に示す一例においては、被覆層１１がＡｌＴｉ層１３を有していることから、被覆層１１の耐欠損性が高い。また、被覆層１１がＡｌＣｒ層１５を有していることから、被覆層１１の耐摩耗性が高い。被覆層１１は、複数のＡｌＴｉ層１３及び複数のＡｌＣｒ層１５が交互に位置する構成となっていることから、被覆層１１の全体としての強度が高い。このとき、複数のＡｌＴｉ層１３及び複数のＡｌＣｒ層１５の厚みが薄いほど強度が高い。
【００２７】
ＡｌＴｉ層１３及びＡｌＣｒ層１５の数は、特定の値に限定されない。ＡｌＴｉ層１３及びＡｌＣｒ層１５の数は、それぞれ６つ以上であればよいが、例えば、６〜５００に設定できる。
【００２８】
ＡｌＴｉ層１３及びＡｌＣｒ層１５の厚みは、特定の値に限定されないが、例えば、それぞれ５ｎｍ〜１００ｎｍに設定できる。
【００２９】
ここで、図４に示す一例における被覆層１１は、基体９から離れるほどにＡｌＴｉ層１３の厚みが薄い第１領域１７と、第１領域１７よりも基体９から離れて位置しており、ＡｌＴｉ層１３の厚みが一定である第２領域１９と、を更に有している。
【００３０】
図４に示す一例においては、第１領域１７は、ＡｌＴｉ層１３として、第１ＡｌＴｉ層１３ａ、第２ＡｌＴｉ層１３ｂ及び第３ＡｌＴｉ層１３ｃを基体９の側から順に有している。また、第２領域１９は、ＡｌＴｉ層１３として、第４ＡｌＴｉ層１３ｄ、第５ＡｌＴｉ層１３ｅ及び第６ＡｌＴｉ層１３ｆを基体９の側から順に有している。
【００３１】
そして、第１領域１７においては、第２ＡｌＴｉ層１３ｂの厚みＤ２が第１ＡｌＴｉ層１３ａの厚みＤ１よりも薄く、第３ＡｌＴｉ層１３ｃの厚みＤ３が第２ＡｌＴｉ層１３ｂの厚みＤ２よりも薄い。すなわち、Ｄ１＞Ｄ２＞Ｄ３の関係が成り立つ。また、第２領域１９においては、第４ＡｌＴｉ層１３ｄの厚みＤ４、第５ＡｌＴｉ層１３ｅの厚みＤ５及び第６ＡｌＴｉ層１３ｆの厚みＤ６が、一定である。すなわち、Ｄ４＝Ｄ５＝Ｄ６の関係が成り立つ。
【００３２】
このような第１領域１７及び第２領域１９を有する被覆層１１を備えた被覆工具１は、耐久性に優れる。具体的に説明すると、被覆層１１は、基体９から離れるほどにＡｌＴｉ層１３の厚みが薄くなる第１領域１７を有している。すなわち、第１領域１７における基体９に近い部分においては、ＡｌＴｉ層１３の厚みが相対的に厚い。そのため、被覆層１１は、第１領域１７における基体９に近い部分で高い靱性を有する。したがって、被覆層１１と基体９との密着性が高い。また、第１領域１７においては、基体９から離れるほどにＡｌＴｉ層１３の厚みが薄くなっていることから、長時間の切削加工における耐摩耗性が高い。基体９から離れるほどにＡｌＴｉ層１３の厚みが薄くなっている場合には、基体９から離れるほどにＡｌＣｒ層１５の比率が高められ易いからである。そのため、長時間の切削加工によって第１領域１７が露出する程度に被覆層１１の摩耗が進行した場合であっても耐摩耗性が高い。
【００３３】
また、被覆層１１が、第１領域１７よりも基体９から離れて位置しており、ＡｌＴｉ層１３の厚みが一定である第２領域１９を有していることから、被覆層１１の表層領域において、切削加工時の負荷を均一に分散させ易い。そのため、被覆層１１は、切削加工の負荷による変形が生じにくい。したがって、被覆層１１は高い安定性を有する。上記の通り、被覆層１１は、高い耐摩耗性、高い密着性及び高い安定性を有するため、被覆層１１は高い耐久性を有する。
【００３４】
第１領域１７において、基体９から離れるほどにＡｌＴｉ層１３の厚みが薄くなるとは、被覆層１１の厚み方向ａにおける第１領域１７の幅Ｗ１の全てに渡ってＡｌＴｉ層１３の厚みが薄くなっている構成に限らず、ＡｌＴｉ層１３の厚みが変化しない部分があってもよいことを含む概念である。言い換えれば、第１領域１７には、ＡｌＴｉ層１３の厚みが一定の部分があってもよく、また、ＡｌＴｉ層１３の厚みが一定の割合で薄くなっていない部分があってもよい。更に、第１領域１７におけるＡｌＴｉ層１３の厚みは、段階的に薄くなっていてもよい。なお、被覆層１１の厚み方向ａは、被覆層１１におけるＡｌＴｉ層１３及びＡｌＣｒ層１５の積層方向と言い換えてもよい。
【００３５】
第２領域１９におけるＡｌＴｉ層１３の厚みが一定であるとは、被覆層１１の厚み方向ａにおける第２領域１９の幅Ｗ２の全てに渡ってＡｌＴｉ層１３の厚みが厳密に一定であることに限らない。すなわち、第２領域１９におけるＡｌＴｉ層１３の厚みは、実質的に一定であればよく、例えば、第２領域１９における複数のＡｌＴｉ層１３のそれぞれの厚みに±２０ｎｍの差があっても構わない。
【００３６】
第１領域１７における複数のＡｌＴｉ層１３の厚みの減少は、単調減少であってもよい。図４に示す一例においては、第１ＡｌＴｉ層１３ａ、第２ＡｌＴｉ層１３ｂ及び第３ＡｌＴｉ層１３ｃの順に、ＡｌＴｉ層１３の厚みが単調に減少している。このような構成を満たすときは、基体９から離れる方向において途中で厚みが増加する部分がない。そのため、第１領域１７は、基体９から離れる方向において硬度が急に低下する部分を有しにくい。そのため、被覆層１１は高い耐久性を有する。
【００３７】
第２領域１９における複数のＡｌＴｉ層１３のそれぞれの厚みは、第１領域１７における最も基体９から離れて位置するＡｌＴｉ層１３の厚み以下であってもよい。第１領域１７における最も基体９から離れて位置するＡｌＴｉ層１３は、第１領域１７における複数のＡｌＴｉ層１３のうち最も厚みが薄い。図４に示す一例においては、第２領域１９における第４ＡｌＴｉ層１３ｄの厚みＤ４、第５ＡｌＴｉ層１３ｅの厚みＤ５及び第６ＡｌＴｉ層１３ｆの厚みＤ６は、第１領域１７における最も基体９から離れて位置する第３ＡｌＴｉ層１３ｃの厚みＤ３以下である。すなわち、Ｄ３≧Ｄ４＝Ｄ５＝Ｄ６の関係が成り立つ。このような構成を満たすときは、表層側でのＡｌＣｒ層１５の比率が高い。すなわち、耐摩耗性が高い。
【００３８】
図４に示す一例のように、第２領域１９は、被覆層１１のうち最も基体９から離れて位置する領域であってもよい。言い換えれば、第２領域１９は、被覆層１１の表面（第１面３）を含んでいてもよい。なお、第２領域１９は、最も基体９から離れて位置する領域に限定されず、例えば、第２領域１９の上に他の層又は他の領域が位置していてもよい。
【００３９】
図４に示す一例のように、被覆層１１の厚み方向ａにおける第２領域１９の幅Ｗ２は、被覆層１１の厚み方向ａにおける第１領域１７の幅Ｗ１よりも大きくてもよい。このような構成を満たすときは、ＡｌＴｉ層１３の厚みが比較的薄い第２領域１９の幅Ｗ２が大きいため、被覆層１１が全体として高い硬度を有する。また、切削加工時の負荷によって生じる内部応力が小さい。したがって、被覆層１１は高い耐久性を有する。
【００４０】
第１領域１７及び第２領域１９は、互いに接していてもよく、また、両者の間に他の層又は他の領域が位置していてもよい。図４に示す一例においては、第１領域１７及び第２領域１９は、互いに接している。
【００４１】
なお、第１領域１７におけるＡｌＴｉ層１３の数は、３つ以上であればよいが、例えば、３〜１００に設定できる。第２領域１９におけるＡｌＴｉ層１３の数は、３つ以上であればよいが、例えば、３〜１００に設定できる。
【００４２】
図４に示す一例のように、被覆層１１は、第１領域１７よりも基体９の近くに位置する第３領域２１を更に有していてもよい。そして、第３領域２１におけるＡｌＴｉ層１３の厚みは、第１領域１７における最も基体９から離れて位置するＡｌＴｉ層１３の厚みよりも薄くてもよい。図４に示す一例においては、第３領域２１は、ＡｌＴｉ層１３として第７ＡｌＴｉ層１３ｇを有している。そして、第３領域２１における第７ＡｌＴｉ層１３ｇの厚みＤ７は、第１領域１７における最も基体９から離れて位置する第３ＡｌＴｉ層１３ｃの厚みＤ３よりも薄い。すなわち、Ｄ７＜Ｄ３の関係が成り立つ。これらの構成を満たすときは、基体９の最も近くに、厚みが一番薄いＡｌＴｉ層１３が位置しているので、この部分は相対的に硬度が高い。基体９と被覆層１１は、切削加工時に衝撃が加わり易い。硬度を向上させることで耐久性を向上できる。
【００４３】
なお、第３領域２１におけるＡｌＴｉ層１３の数は、１つ以上であればよいが、例えば、１〜３に設定できる。
【００４４】
図４に示す一例のように、被覆層１１の厚み方向ａにおける第３領域２１の幅Ｗ３は、被覆層１１の厚み方向ａにおける第１領域１７の幅Ｗ１よりも小さくてもよい。このような構成を満たすときは、硬度が高い領域が過剰になりにくい。そのため、基体９と被覆層１１との密着性が確保されやすい。その結果、硬度と密着性のバランスを保たれる。したがって、被覆工具１は、高い耐衝撃性と高い接合性を有する。
【００４５】
第１領域１７及び第３領域２１は、互いに接していてもよく、また、両者の間に他の層又は他の領域が位置していてもよい。図４に示す一例においては、第１領域１７及び第３領域２１は、互いに接している。
【００４６】
第３領域２１及び基体９は、互いに接していてもよく、また、両者の間に他の層又は他の領域が位置していてもよい。図４に示す一例においては、第３領域２１及び基体９は、互いに接している。
【００４７】
図４に示す一例のように、複数のＡｌＣｒ層１５のそれぞれの厚みは、一定であってもよい。複数のＡｌＣｒ層１５のそれぞれの厚みが一定であることは、第２領域１９におけるＡｌＴｉ層１３の厚みが一定であることと同様に定義することができる。図４に示す一例においては、第１領域１７は、ＡｌＣｒ層１５として、第１ＡｌＣｒ層１５ａ、第２ＡｌＣｒ層１５ｂ及び第３ＡｌＣｒ層１５ｃを基体９の側から順に有している。また、第２領域１９は、ＡｌＣｒ層１５として、第４ＡｌＣｒ層１５ｄ、第５ＡｌＣｒ層１５ｅ、第６ＡｌＣｒ層１５ｆ及び第７ＡｌＣｒ層１５ｇを基体９の側から順に有している。第３領域２１は、ＡｌＣｒ層１５として第８ＡｌＣｒ層１５ｈを有している。そして、第１ＡｌＣｒ層１５ａ〜第８ＡｌＣｒ層１５ｈのそれぞれの厚みは、一定である。ＡｌＣｒ層１５の厚みが極端に変化している場合には、切削加工時の負荷に伴う内部応力がＡｌＣｒ層１５のうち厚みが極端に変化している箇所に集中し、亀裂（クラック）が生じるおそれがある。しかしながら、上記の構成を満たすことにより、被覆層１１にクラックが生じにくく、高い耐久性を有する。
【００４８】
なお、複数のＡｌＣｒ層１５のそれぞれの厚みは、一定の関係に限定されない。例えば、ＡｌＣｒ層１５の厚みは、ＡｌＴｉ層１３と同様に変化していてもよい。すなわち、第１領域１７における複数のＡｌＣｒ層１５の厚みは、基体９から離れるほどに薄くなっていてもよい。このとき、第３領域２１におけるＡｌＣｒ層１５の厚みは、第１領域１７における最も基体９から離れて位置するＡｌＣｒ層１５の厚みよりも薄くてもよい。
【００４９】
図１に示す一例における被覆工具１は、四角板形状であるが、被覆工具１の形状としてはこのような形状に限定されない。例えば、第１面３及び第３面８が四角形ではなく、三角形、六角形又は円形などであっても何ら問題ない。
【００５０】
図１に示す一例における被覆工具１は、貫通孔２３を有している。図１に示す一例における貫通孔２３は、第１面３から第１面３の反対側に位置する第３面８にかけて形成されており、これらの面において開口している。貫通孔２３は、被覆工具１をホルダに保持する際に、ネジ又はクランプ部材などを取り付けるために用いることが可能である。なお、貫通孔２３は、第２面５における互いに反対側に位置する領域において開口する構成であっても何ら問題ない。
【００５１】
基体９の材質としては、例えば、超硬合金、サーメット及びセラミックスなどの無機材料が挙げられる。超硬合金の組成としては、例えば、ＷＣ（炭化タングステン）−Ｃｏ、ＷＣ−ＴｉＣ（炭化チタン）−Ｃｏ及びＷＣ−ＴｉＣ−ＴａＣ（炭化タンタル）−Ｃｏなどが挙げられる。ここで、ＷＣ、ＴｉＣ及びＴａＣは硬質粒子であり、Ｃｏは結合相である。また、サーメットは、セラミック成分に金属を複合させた焼結複合材料である。具体的には、サーメットとして、ＴｉＣ又はＴｉＮ（窒化チタン）を主成分とした化合物などが挙げられる。なお、基体９の材質としては、これらに限定されない。
【００５２】
被覆層１１は、例えば、物理蒸着（ＰＶＤ）法などを用いることによって、基体９の上に位置させることが可能である。例えば、貫通孔２３の内周面で基体９を保持した状態で上記の蒸着法を利用して被覆層１１を形成する場合には、貫通孔２３の内周面を除く基体９の表面の全体を覆うように被覆層１１を位置させることができる。
【００５３】
物理蒸着法としては、例えば、イオンプレーティング法及びスパッタリング法などが挙げられる。一例として、イオンプレーティング法で作製する場合には、下記の方法によって被覆層１１を作製することができる。
【００５４】
第１の手順として、アルミニウム及びチタンをそれぞれ独立に含有する金属ターゲット、複合化した合金ターゲット又は焼結体ターゲットを準備する。金属源である上記のターゲットをアーク放電又はグロー放電などによって蒸発させてイオン化する。イオン化したターゲットを、窒素源の窒素（Ｎ2）ガス、炭素源のメタン（ＣＨ4）ガス又はアセチレン（Ｃ2Ｈ2）ガスなどと反応させるとともに、基体９の表面に蒸着させる。以上の手順によってＡｌＴｉ層１３を形成することが可能である。
【００５５】
第２の手順として、アルミニウム及びクロムをそれぞれ独立に含有する金属ターゲット、複合化した合金ターゲット又は焼結体ターゲットを準備する。金属源である上記のターゲットをアーク放電又はグロー放電などによって蒸発させてイオン化する。イオン化したターゲットを、窒素源の窒素（Ｎ2）ガス、炭素源のメタン（ＣＨ4）ガス又はアセチレン（Ｃ2Ｈ2）ガスなどと反応させるとともに、基体９の表面に蒸着させる。以上の手順によってＡｌＣｒ層１５を形成することが可能である。
【００５６】
上記の第１の手順及び第２の手順を交互に繰り返すことによって、複数のＡｌＴｉ層１３及び複数のＡｌＣｒ層１５が交互に位置する構成の被覆層１１を形成することが可能である。なお、まず第２の手順を行った後に第１の手順を行っても何ら問題ない。
【００５７】
ここで、第１の手順を繰り返す際に、途中でＡｌＴｉ層１３の厚みが薄くなるようにＡｌＴｉ層１３の厚みを変化させ、その後、ＡｌＴｉ層１３の厚みを一定にすることによって、第１領域１７及び第２領域１９を有する被覆層１１を作製することが可能である。また、第１の手順を繰り返す際に、第１領域１７よりも基体９の近くに第３領域２１が存在するようにＡｌＴｉ層１３の厚みを変化させれば、第１領域１７及び第２領域１９に加えて第３領域２１を更に有する被覆層１１を作製することが可能である。
【００５８】
具体的には、被覆層１１の厚みは、アーク放電・グロー放電時の電圧・電流値を制御することによって調整される。また、被覆層１１の厚みは、被覆時間や雰囲気ガス圧の制御によって調整される。実施形態の一例においてはアーク放電・グロー放電時の電圧・電流値を下げることにより、ターゲット金属のイオン化量を低減させることができる。なお、膜厚の調整方法としては、これらに限定されるものではない。
【００５９】
＜切削工具＞
次に、実施形態の切削工具について、上記の被覆工具１を備える場合を例に挙げて、図５及び図６を参照して詳細に説明する。
【００６０】
図５に示す一例における切削工具１０１は、第１端（図５における上端）から第２端（図５における下端）に向かって延びる棒状体である。図６に示す一例のように、切削工具１０１は、第１端の側（先端側）にポケット１０３を有するホルダ１０５と、ポケット１０３に位置する被覆工具１と、を備えている。切削工具１０１は、被覆工具１を備えているため、長期に渡り安定した切削加工を行うことができる。
【００６１】
ポケット１０３は、被覆工具１が装着される部分であり、ホルダ１０５の下面に対して平行な着座面と、着座面に対して傾斜する拘束側面と、を有している。また、ポケット１０３は、ホルダ１０５の第１端の側において開口している。
【００６２】
ポケット１０３には被覆工具１が位置している。このとき、被覆工具１の第３面８がポケット１０３に直接に接していてもよく、また、被覆工具１とポケット１０３との間にシートが挟まれていてもよい。
【００６３】
被覆工具１は、第１面３及び第２面５が交わる稜線における切刃７として用いられる部分の少なくとも一部がホルダ１０５から外方に突出するようにホルダ１０５に装着される。図６に示す一例においては、被覆工具１は、固定ネジ１０７によって、ホルダ１０５に装着されている。すなわち、被覆工具１の貫通孔２３に固定ネジ１０７を挿入し、この固定ネジ１０７の先端をポケット１０３に形成されたネジ孔に挿入してネジ部同士を螺合させることによって、被覆工具１がホルダ１０５に装着されている。
【００６４】
ホルダ１０５の材質としては、鋼、鋳鉄などを用いることができる。これらの部材の中で靱性の高い鋼を用いてもよい。
【００６５】
図５に示す一例においては、いわゆる旋削加工に用いられる切削工具を例示している。旋削加工としては、例えば、内径加工、外径加工及び溝入れ加工などが挙げられる。なお、切削工具としては旋削加工に用いられるものに限定されない。例えば、転削加工に用いられる切削工具に被覆工具１を用いてもよい。
【符号の説明】
【００６６】
１・・・被覆工具
３・・・第１面
３ａ・・・すくい面領域
５・・・第２面
５ａ・・・逃げ面領域
７・・・切刃
８・・・第３面
９・・・基体
１１・・・被覆層
１３・・・ＡｌＴｉ層
１３ａ・・・第１ＡｌＴｉ層
１３ｂ・・・第２ＡｌＴｉ層
１３ｃ・・・第３ＡｌＴｉ層
１３ｄ・・・第４ＡｌＴｉ層
１３ｅ・・・第５ＡｌＴｉ層
１３ｆ・・・第６ＡｌＴｉ層
１３ｇ・・・第７ＡｌＴｉ層
１５・・・ＡｌＣｒ層
１５ａ・・・第１ＡｌＣｒ層
１５ｂ・・・第２ＡｌＣｒ層
１５ｃ・・・第３ＡｌＣｒ層
１５ｄ・・・第４ＡｌＣｒ層
１５ｅ・・・第５ＡｌＣｒ層
１５ｆ・・・第６ＡｌＣｒ層
１５ｇ・・・第７ＡｌＣｒ層
１５ｈ・・・第８ＡｌＣｒ層
１７・・・第１領域
１９・・・第２領域
２１・・・第３領域
２３・・・貫通孔
１０１・・・切削工具
１０３・・・ポケット
１０５・・・ホルダ
１０７・・・固定ネジ
【図１】
2020124748.tif 000003
【図２】
2020124748.tif 000004
【図３】
2020124748.tif 000005
【図４】
2020124748.tif 000006
【図５】
2020124748.tif 000007
【図６】
2020124748.tif 000008